(57)【特許請求の範囲】
【請求項１】
透湿度が５００ｇ／（ｍ２・２４時間）以上であり、かつポリエチレン系樹脂を含む透湿耐水層と、ポリプロピレン系繊維を含む疎水性不織布を含む不織繊維層とを含み、保水率が４０％以下である防藻シートを用いて藻の発生を抑制する防藻方法。
【請求項２】
疎水性不織布の目付が１０〜１００ｇ／ｍ２である請求項１記載の防藻方法。
【請求項３】
透湿耐水層が、０．１〜１５μｍの平均孔径及び１０〜１００μｍの平均厚みを有する請求項１又は２記載の防藻方法。
【請求項４】
透湿耐水層側から入射した可視光の反射率が３０％以上である請求項１〜３のいずれかに記載の防藻方法。
【請求項５】
透湿耐水層側から入射した可視光の透過率が２０％以下である請求項１〜４のいずれかに記載の防藻方法。
【請求項６】
透湿耐水層と不織繊維層との間の一部の領域に接着層がさらに介在している請求項１〜５のいずれかに記載の防藻方法。
【請求項７】
防藻シートが培地又は土壌を被覆するための農業用シートである請求項１〜６のいずれかに記載の防藻方法。
【請求項８】
防藻シートを用いて植物を栽培して藻の発生を抑制する方法であって、前記防藻シートの不織繊維層を培地又は土壌と接触させる側に配設する請求項１〜７のいずれかに記載の防藻方法。
【請求項９】
透湿耐水層の透湿度が６５００〜１００００ｇ／（ｍ２・２４時間）である請求項１〜８のいずれかに記載の防藻方法。
【請求項１０】
防藻シートの保水率が１０〜２５％である請求項１〜９のいずれかに記載の防藻方法。
【発明の詳細な説明】
【技術分野】
【０００１】
本発明は、野菜などの植物を栽培するための防藻シート及びこの防藻シートを用いた植物の栽培方法に関する。
【背景技術】
【０００２】
農業分野においては、雑草の発生防止、肥料の流亡防止、水分蒸発の抑制などを目的に、土壌表面をプラスチック製フィルム等で被覆するマルチングと呼ばれる栽培方法が普及している。しかし、プラスチック製フィルムによる土壌表面の被覆は、夏季の高温時には地温上昇を招きやすく、高温障害によって作物の生育不良や収量低下につながるといった問題を抱えている。一方、これらプラスチック製フィルムに代えて、透湿性の高い素材を用い、気化潜熱により地温上昇を抑制するフィルムもしくは不織布も流通している。しかし、これら透湿性の高いフィルムもしくは不織布は光透過率が高く、雑草発生の防止効果が低かったり、肥料を水に溶かした液体肥料を用いて栽培する養液栽培では、フィルムもしくは不織布自体に藻が発生して光反射率が低下するなど、改善すべき問題点を多く抱えている。
【０００３】
特開２００２−１１９１５１号公報（特許文献１）には、園芸用の土壌を覆って使用され、雑草の繁殖を抑制し、太陽光線の反射による作物の品質を向上できる農業用マルチシートとして、土壌側に配置され、合成樹脂を主繊維材料とする暗色不織布層と、表面側に配置され、透湿性を有するポリオレフィンフィルムからなる明色フィルム層との積層シートが開示されている。この文献には、暗色不織布層を構成する合成樹脂として、ポリエステル系繊維、ポリプロピレン系繊維が記載され、実施例では、黒色のポリエステル不織布が使用されている。
【０００４】
特開２００３−３３３９４０号公報（特許文献２）には、軽量で光反射性に優れて防草機能があり、栽培品の品質を向上させるとともに、作業者の負担が小さく、夏期の地温も抑制できる農業用マルチシートとして、繊維径が２〜２５μｍで目付が２０〜１００ｇ／ｍ２である長繊維不織布表面に、光反射性の樹脂層を有する光反射性マルチシートが開示されている。この文献には、前記長繊維不織布の素材として、ポリエステル、ポリオレフィン、ポリアミドが例示されており、実施例では、黒色のポリエステルスパンボンド不織布が使用されている。
【０００５】
しかし、これらの文献には、シート自体に発生する藻について記載されていない。さらに、これらの文献の実施例で使用されているポリエステルスパンボンド不織布は、一般的に水分に対する拡散・保水性を有するため、多孔フィルムと積層した際、シート自身が水分を浸潤するためか、表面のフィルム上に藻が発生し、マルチシートの反射率を低下させる。特に、養液栽培の場合、水分内に養分が含まれるため、発生する可能性が高い傾向にある。一方、培地を被覆する農業用マルチシートでは、夏期における気化潜熱を利用した地温の低下など、地温を管理するために適度な通気性も必要であるが、トレードオフの関係にある通気性と防藻性とを両立させるのは困難であった。
【先行技術文献】
【特許文献】
【０００６】
【特許文献１】特開２００２−１１９１５１号公報（請求項１及び５、実施例、［発明の効果］）
【特許文献２】特開２００３−３３３９４０号公報（請求項１、段落［０００５］［００１３］）
【発明の概要】
【発明が解決しようとする課題】
【０００７】
従って、本発明の目的は、植物の栽培に用いても、藻の発生を抑制できる防藻シート及びこのシートを用いた植物の栽培方法を提供することにある。
【０００８】
本発明の他の目的は、日光の反射率を向上でき、植物の生育を促進できる防藻シート及びこのシートを用いた植物の栽培方法を提供することにある。
【０００９】
本発明のさらに他の目的は、培地や土壌の温度を適度に調整でき、夏場であっても温度の上昇を抑制できる防藻シート及びこのシートを用いた植物の栽培方法を提供することにある。
【００１０】
本発明の別の目的は、植物の栽培において、雑草の発生及び生育を抑制できる防藻シート及びこのシートを用いた植物の栽培方法を提供することにある。
【課題を解決するための手段】
【００１１】
本発明者らは、前記課題を達成するため鋭意検討した結果、透湿度が５００ｇ／（ｍ２・２４時間）以上であり、かつ耐水圧が１ｋＰａ以上である透湿耐水層と、疎水性不織布を含む不織繊維層とを組み合わせることにより、植物の栽培に用いても、藻の発生を抑制できることを見いだし、本発明を完成した。
【００１２】
すなわち、本発明の防藻シートは、透湿度が５００ｇ／（ｍ２・２４時間）以上であり、かつ耐水圧が１ｋＰａ以上である透湿耐水層と、疎水性不織布を含む不織繊維層とを含む。本発明の防藻シートは保水率が４０％以下であってもよい。前記疎水性不織布はポリオレフィン系繊維（特にポリプロピレン系繊維）を含んでいてもよい。前記疎水性不織布の目付は１０〜１００ｇ／ｍ２程度である。前記透湿耐水層は、ポリエチレン系樹脂を含み、かつ０．１〜１５μｍの平均孔径及び１０〜１００μｍの平均厚みを有していてもよい。本発明の防藻シートは、透湿耐水層側から入射した可視光の反射率が３０％以上であってもよい。また、本発明の防藻シートは、透湿耐水層側から入射した可視光の透過率が２０％以下であってもよい。本発明の防藻シートは、前記透湿耐水層と前記不織繊維層との間の一部の領域に接着層がさらに介在していてもよい。また、本発明の防藻シートは、培地又は土壌を被覆するための農業用シートであってもよい。
【００１３】
本発明には、前記防藻シートを用いて植物を栽培する方法であって、前記防藻シートの不織繊維層を培地又は土壌と接触させる側に配設する栽培方法も含まれる。
【発明の効果】
【００１４】
本発明では、透湿度が５００ｇ／（ｍ２・２４時間）以上であり、かつ耐水圧が１ｋＰａ以上である透湿耐水層と、疎水性不織布を含む不織繊維層とを組み合わせているため、植物の栽培に用いても、藻の発生を抑制できる。そのため、日光の反射率を向上でき、植物の生育を促進できる。また、透湿耐水層を有しているため、培地や土壌の温度を適度に調整でき、夏場であっても温度の上昇を抑制できる。さらに、可視光の透過率を小さくすることにより、植物の栽培において、雑草の発生及び生育も抑制できる。
【図面の簡単な説明】
【００１５】
【図１】図１は、実施例における防藻シートの浸水性を測定するための装置の概略図である。
【図２】図２は、実施例におけるカーネーション圃場（ハウス内）での時刻（時間）に対する地温の推移を示すグラフである。
【図３】図３は、実施例における土耕での地温抑制効果を示すグラフである。
【図４】図４は、実施例における土耕での防草性を示すグラフである。
【発明を実施するための形態】
【００１６】
［透湿耐水層］
本発明の防藻シートは、透湿耐水層を含み、適度な透湿防性を有するため、培地や土壌を被覆しても、培地や土壌の温度を適度に調整でき、例えば、夏場における気化潜熱による地温の上昇も抑制できる。
【００１７】
透湿耐水層は、ＪＩＳ  Ｋ７１２９（Ａ法）に準拠した方法において、透湿度５００ｇ／（ｍ２・２４時間）以上［特に１０００ｇ／（ｍ２・２４時間）以上］であればよく、例えば１０００〜１００００ｇ／（ｍ２・２４時間）、好ましくは２０００〜８０００ｇ／（ｍ２・２４時間）、さらに好ましくは３０００〜６０００ｇ／（ｍ２・２４時間）［特に３５００〜５０００ｇ／（ｍ２・２４時間）］程度である。透湿度が低すぎると、通気性が低下し、培地や土壌の温度の管理が困難となる虞がある。
【００１８】
透湿耐水層は、耐水性も高く、ＪＩＳ  Ｌ１０９２の耐水度試験に準拠した方法において、耐水圧が１ｋＰａ以上であってもよく、例えば５〜２００ｋＰａ、好ましくは１０〜１５０ｋＰａ、さらに好ましくは１５〜１００ｋＰａ程度である。耐水圧が低すぎると、防藻性が低下する虞がある上に、外部から病原菌なども混入し易くなる。
【００１９】
透湿耐水層の通気性は低く、ＩＳＯ５６３６−５に準拠したＩＳＯ透気度は２．５μｍ／（Ｐａ・ｓ）未満であり、特に２．０μｍ／（Ｐａ・ｓ）以下程度であってもよい。
【００２０】
透湿耐水層は、前記透湿度及び耐水圧を有していれば、材質や構造は特に限定されないが、柔軟性や取り扱い性、耐水性などの点から、疎水性樹脂を含む不織布（疎水性繊維で形成された不織布）や多孔質プラスチックシートが好ましく、薄肉性や柔軟性などにも優れる点から、疎水性樹脂を含む多孔質層（疎水性多孔質層又は疎水性多孔質プラスチックシート）が特に好ましい。
【００２１】
疎水性樹脂としては、例えば、ポリオレフィン系樹脂（ポリエチレン系樹脂、ポリプロピレン系樹脂など）、スチレン系樹脂（ポリスチレン、スチレン−アクリロニトリル共重合体など）、フッ素樹脂（ポリテトラフルオロエチレンなど）、（メタ）アクリル系樹脂（ポリメタクリル酸メチルなど）などが挙げられる。これらの疎水性樹脂は、単独で又は二種以上組み合わせて使用できる。これらの疎水性樹脂のうち、柔軟性や耐水性（疎水性）などの点から、ポリオレフィン系樹脂（例えば、ポリエチレンなどのポリエチレン系樹脂やポリプロピレンなどのポリプロピレン系樹脂）が好ましく、軽量性や施工性などの点から、ポリエチレン系樹脂が特に好ましい。
【００２２】
ポリエチレン系樹脂は、エチレン単独重合体であってもよく、エチレン系共重合体であってもよい。共重合性単量体としては、エチレン以外のα−オレフィン［例えば、プロピレン、１−ブテン、１−ペンテン、１−ヘキセン、３−メチル−１−ペンテン、４−メチル−１−ペンテン、１−へプテン、１−オクテンなどのα−Ｃ３−１０オレフィン（特にα−Ｃ３−６オレフィン）など］などが例示できる。これらの共重合性単量体は、単独で又は二種以上組み合わせて使用してもよい。
【００２３】
エチレン系共重合体において、エチレンと共重合性単量体（例えば、エチレン以外のα−オレフィン）との割合（モル比）は、前者／後者＝５０／５０〜９９．９／０．１、好ましくは６０／４０〜９９．５／０．５、さらに好ましくは７０／３０〜９９／１程度である。
【００２４】
ポリエチレン系樹脂は、例えば、低密度ポリエチレン、中密度ポリエチレン、高密度ポリエチレン、直鎖状ポリエチレン（例えば、直鎖状低密度ポリエチレンなど）、分岐鎖状ポリエチレン、アイオノマー、塩素化ポリエチレンなどであってもよい。
【００２５】
透湿耐水層は、添加剤を含んでいてもよい。添加剤としては、例えば、安定剤（耐光安定剤、耐熱安定剤など）、充填剤、発泡剤、難燃剤、帯電防止剤、界面活性剤、防虫剤（防蟻剤など）、防腐剤（防カビ剤など）などが例示できる。これらの添加剤は、単独で又は二種以上組み合わせて使用できる。添加剤の割合は、透湿耐水層全体に対して５０質量％以下、好ましくは０．０１〜３０質量％、さらに好ましくは０．１〜１０質量％程度である。
【００２６】
透湿耐水層は一軸又は二軸延伸シートであってもよい。また、透湿耐水層は、単層シートであってもよく、二層以上の積層シートであってもよい。
【００２７】
透湿耐水層は、慣用の方法、例えば、疎水性樹脂と粉粒状充填剤（炭酸カルシウム、シリカ、硫酸バリウムなど）とを含む疎水性樹脂組成物をシート状に成形し、延伸する方法、疎水性樹脂組成物をシート状に成形し、レーザー光又はパンチングにより細孔を形成する方法、疎水性樹脂組成物をシート状に発泡成形する方法などにより作製できる。
【００２８】
透湿耐水層は、微多孔質層であるのが好ましく、微多孔質層の細孔の平均径は０．０１〜１００μｍ（例えば０．０５〜５０μｍ）程度の範囲から選択でき、例えば０．１〜１５μｍ、好ましくは０．５〜１０μｍ、さらに好ましくは１〜５μｍ程度である。細孔径が小さすぎると、透湿性及び通気性が低下する虞があり、細孔径が大きすぎると、耐水性が低下する虞がある。
【００２９】
なお、透湿耐水層の表面の一部を、樹脂成分（例えば、（メタ）アクリル系樹脂、オレフィン系樹脂、ウレタン系樹脂などのバインダー樹脂又は樹脂エマルジョンなど）で被覆して一部の多孔部を塞ぐことにより、透湿耐水層の透湿度を調整してもよい。
【００３０】
透湿耐水層の厚み（平均厚み）は、例えば１０〜１００μｍ、好ましくは２０〜８０μｍ、さらに好ましくは２５〜５０μｍ（特に３０〜４０μｍ）程度である。透湿耐水層の厚みが薄すぎると、耐水性や防水性が低下する虞があり、逆に厚すぎると、通気性、柔軟性や施工性などが低下する虞がある。
【００３１】
［不織繊維層］
不織繊維層は、疎水性不織布を含むことにより、培地や土壌からの水分が積極的に透湿耐水層まで達しないため、藻の発生が抑制され、防藻シートの反射率の低下を抑制できる。特に、本発明では、養液を用いた栽培において、防藻性が大きく、その原因は明らかではないが、本発明では、特定の不織繊維層と前記透湿耐水層とを組み合わせることにより、水分の上昇に伴って養液に含まれる養分の上昇も抑制できると推定できる。
【００３２】
疎水性不織布は、通常、表面が疎水性である繊維で形成されていればよく、例えば、撥水加工された親水性繊維や、鞘部が疎水性樹脂で形成され、かつ芯部が親水性樹脂で形成された芯鞘型複合繊維などであってもよいが、耐久性などの点から、疎水性繊維が汎用される。
【００３３】
疎水性繊維としては、例えば、ポリオレフィン系繊維（ポリエチレン系繊維、ポリプロピレン系繊維など）、スチレン系繊維（ポリスチレン繊維、スチレン−アクリロニトリル共重合体繊維など）、フッ素樹脂繊維（テトラフルオロエチレン系繊維など）、（メタ）アクリル系繊維などの有機繊維；炭素繊維やガラス繊維などの無機繊維などが挙げられる。これらの疎水性繊維は、単独で又は二種以上組み合わせて使用できる。これらの疎水性繊維のうち、柔軟性や耐水性（疎水性）などの点から、ポリオレフィン系繊維（例えば、ポリエチレン繊維などのポリエチレン系繊維やポリプロピレン繊維などのポリプロピレン系繊維）が好ましい。特に、透湿耐水層がポリエチレン系樹脂で形成されている場合、ヒートシールなどで熱融着しても、ヒートシールによるダメージが少なく、ハンドリング中に破損することが抑制できる点から、ポリエチレン系樹脂よりも融点の高いポリプロピレン系繊維が特に好ましい。
【００３４】
ポリプロピレン系繊維を構成するポリプロピレン系樹脂は、プロピレン単独重合体であってもよく、プロピレン系共重合体であってもよい。共重合性単量体としては、プロピレン以外のα−オレフィン類［例えば、エチレン、１−ブテン、１−ペンテン、１−ヘキセン、３−メチルペンテン、４−メチルペンテン、４−メチル−１−ブテン、１−ヘキセン、１−オクテン、１−ノネン、１−デセン、１−ウンデセン、１−ドデセンなどのα−Ｃ２−１６オレフィン（特にエチレンやブテンなどのα−Ｃ２−６オレフィン）など］などが例示できる。これらの共重合性単量体は、単独で又は二種以上組み合わせて使用できる。
【００３５】
プロピレン系共重合体において、プロピレンと共重合性単量体（例えば、エチレンなどのα−オレフィン）との割合（モル比）は、前者／後者＝７０／３０〜９９．９／０．１、好ましくは８０／２０〜９９．５／０．５、さらに好ましくは９０／１０〜９９／１程度であってもよい。
【００３６】
さらに、ポリプロピレン系樹脂は、結晶性ポリプロピレン系樹脂であってもよく、非結晶性ポリプロピレン系樹脂であってもよい。
【００３７】
ポリプロピレン系樹脂は、例えば、プロピレンホモポリマー、プロピレン−エチレンランダム共重合体、プロピレン−ブテンランダム共重合体、プロピレン−エチレン−ブテンランダム三元共重合体などが挙げられる。
【００３８】
これらのポリプロピレン系樹脂は、単独で又は二種以上組み合わせて使用できる。これらのうち、剛性や耐熱性などの点から、結晶性ポリプロピレン系樹脂、特に、ポリプロピレンホモポリマー（結晶性ポリプロピレンホモポリマー）が好ましい。
【００３９】
ポリプロピレン系樹脂は、アタクチック重合体であってもよく、アイソタクチック、シンジオタクチック、メタロセン触媒を用いて得られるポリプロピレン系樹脂などの立体規則性を有する構造であってもよい。これらのうち、結晶性や簡便性などの点から、アイソタクチック構造を有するポリプロピレン系樹脂が好ましい。
【００４０】
疎水性繊維の平均繊度は、例えば０．１〜５デニール、好ましくは０．２〜４デニール、さらに好ましくは０．５〜３デニール程度であってもよい。繊度が大きすぎると、防藻シートの柔軟性が低下する虞があり、逆に小さすぎると、防藻シートの透湿耐水性が低下する虞がある。
【００４１】
疎水性繊維の平均繊維長は、例えば１０〜１５０ｍｍ、好ましくは２０〜８０ｍｍ、さらに好ましくは３０〜６０ｍｍ程度であってもよく、スパンボンド、メルトブロー、フラッシュ紡糸法などの直接紡糸法では、無限長であってもよい。強度などの点から、疎水性不織布としては、長繊維不織布が好ましい。
【００４２】
疎水性不織布は、防藻シートの遮光性を向上させるために、慣用の着色剤を含んでいてもよい。特に、防藻シートの遮光性の向上により防草性を向上させる点から、黒色染顔料などの暗色の着色剤を含むのが好ましい。黒色染顔料としては、例えば、カーボンブラック、グラファイトなどの無機黒色顔料；アゾ系染顔料、アニリンブラック、硫化染料等の有機黒色染顔料などが挙げられる。これらの黒色染顔料は、単独で又は二種以上組み合わせて使用できる。これらのうち、発色性や経済性などの点から、カーボンブラックが好ましい。
【００４３】
これらの着色剤は、疎水性不織布を構成する繊維が着色剤を含んでいてもよく、繊維の表面に着色剤が付着していてもよい。着色剤を繊維表面に付着する方法としては、例えば、疎水性不織布（例えば、白色などの明色の疎水性不織布）を着色塗料（例えば、黒色などの暗色塗料）で印刷する方法などが挙げられる。着色塗料の塗布量は、例えば５〜３０ｇ／ｍ２、好ましくは７〜２０ｇ／ｍ２、さらに好ましくは９〜１２ｇ／ｍ２程度である。暗色塗料の場合、塗布量が少なすぎると、遮光性が低下する虞があり、多すぎると、繊維間に塗料が目詰まりして透湿性が低下する虞がある。
【００４４】
疎水性不織布も、前記透湿耐水層と同様の添加剤を含んでいてもよい。添加剤の割合は、不織繊維層全体に対して５０質量％以下、好ましくは０．０１〜３０質量％、さらに好ましくは０．１〜１０質量％程度である。
【００４５】
疎水性不織布は、慣用の方法、例えば、前記疎水性繊維を含むウェブの形成工程と、ウェブの接着工程とを経て調製でき、具体的には、スパンボンド、メルトブロー、フラッシュ紡糸、ケミカルボンド、サーマルボンド、スパンレース、ニードルパンチ、ステッチボンド法などにより調製できる。これらのうち、強度などの点から、スパンボンド法が好ましい。特に、疎水性不織布は、ポリプロピレンスパンボンド不織布であってもよい。
【００４６】
不織繊維層の目付は１０〜５００ｇ／ｍ２（例えば１０〜２００ｇ／ｍ２）程度の範囲から選択でき、例えば１２〜１５０ｇ／ｍ２、好ましくは１５〜１００ｇ／ｍ２、さらに好ましくは２０〜８０ｇ／ｍ２（特に２５〜７０ｇ／ｍ２）程度である。目付が大きすぎると、防藻シートの通気性や柔軟性が低下する虞があり、逆に小さすぎると、防藻性が小さくなる虞がある。
【００４７】
不織繊維層の見掛密度は、例えば０．０８〜０．５ｇ／ｃｍ３、好ましくは０．１〜０．４ｇ／ｃｍ３（例えば０．１３〜０．３８ｇ／ｃｍ３）、さらに好ましくは０．１５〜０．３５ｇ／ｃｍ３（特に０．１８〜０．３０ｇ／ｃｍ３）程度である。密度が大きすぎると、防藻シートの柔軟性が低下する虞があり、小さすぎると、繊維間の隙間が大きくなり、防藻性が低下する虞がある。
【００４８】
不織繊維層の耐水圧は１ｋＰａ未満（特に０．１ｋＰａ以下）であってもよく、不織繊維層は、耐水圧を有してなくてもよい（０ｋＰａであってもよい）。
【００４９】
不織繊維層は、通気性を有しており、ＩＳＯ透気度が２．５μｍ／（Ｐａ・ｓ）以上であり、特に２．８μｍ／（Ｐａ・ｓ）以上であってもよい。
【００５０】
不織繊維層の水接触角は１１０°以上であってもよく、例えば１１０〜１５０°、好ましくは１１５〜１４０°、さらに好ましくは１２０〜１３０°程度であってもよい。水接触角が小さすぎると、防藻性が低下する虞がある。
【００５１】
不織繊維層の遮光率は、防藻シートを貫通して雑草が生育するのを抑制する点から、高い方が好ましく、例えば９０％以上、好ましくは９５％以上、さらに好ましくは９７％以上（特に１００％）である。なお、本明細書及び特許請求の範囲では、遮光率は、ＪＩＳ  Ｌ１０５５に準拠した方法で測定できる。
【００５２】
不織繊維層の平均厚みは、例えば１〜５００μｍ、好ましくは５〜４００μｍ、さらに好ましくは１０〜３００μｍ程度である。不織繊維層の平均厚みは、透湿耐水層の平均厚みに対して０．１〜１００倍、好ましくは０．２〜５０倍、さらに好ましくは０．５〜２０倍程度である。不織繊維層の厚みが大きすぎると、施工性が低下する虞が、小さすぎると、防藻性が低下する虞がある。
【００５３】
［接着層］
本発明の防藻シートは、施工性や取り扱い性などを向上させるために、前記透湿耐水層と前記不織繊維層との間に接着層がさらに介在していてもよい。特に、接着層は、防藻シートの通気性を確保するために、一部の領域に介在させるのが好ましい。透湿耐水層と不織繊維層との界面（透湿帯水層表面又は不織繊維層表面）に対する接着層の占有面積は、例えば９５％以下（例えば５〜９５％）、好ましくは１０〜９０％、さらに好ましくは２０〜８０％（特に３０〜７０％）程度である。接着層を介在させる領域の位置は、特に限定されず、例えば、防藻シートの外周部に形成してもよく、略等間隔で複数の箇所［例えば、ドット状、筋状、ウェブ状（線状で複数の箇所にランダムに塗布する形状）など］に形成してもよい。
【００５４】
接着層は、慣用の接着剤や粘着剤を含んでいればよい。慣用の接着剤又は粘着剤としては、例えば、オレフィン系接着剤又は粘着剤、ビニル系接着剤又は粘着剤、スチレン系接着剤又は粘着剤、（メタ）アクリル系接着剤又は粘着剤、ポリエステル系接着剤又は粘着剤、ウレタン系接着剤又は粘着剤などが挙げられる。これらの接着剤は、ホットメルト性接着剤であってもよい。これらの接着剤及び粘着剤は、単独で又は二種以上組み合わせて使用できる。これらの接着剤及び粘着剤のうち、透湿耐水層及び疎水性不織布の材質と同種の接着剤及び粘着剤が好ましく、例えば、透湿耐水層及び疎水性不織布がオレフィン系樹脂で形成されている場合、ポリエチレン系樹脂や、エチレン−酢酸ビニル共重合体などのオレフィン系ホットメルト接着剤が好ましい。
【００５５】
接着層も、前記透湿耐水層と同様の添加剤を含んでいてもよい。添加剤の割合は、接着層全体に対して５０質量％以下、好ましくは０．０１〜３０質量％、さらに好ましくは０．１〜１０質量％程度である。
【００５６】
接着層の塗布量は、例えば１〜１０ｇ／ｍ２、好ましくは２〜９ｇ／ｍ２、さらに好ましくは３〜７ｇ／ｍ２程度である。
【００５７】
［防藻シートの特性並びに製造方法及び使用方法］
本発明の防藻シートは、防藻性を向上できる点から、低い保水力を有するのが好ましい。具体的には、防藻シートの保水率は４０％以下であってもよく、例えば１〜４０％、好ましくは３〜３５％（例えば５〜３０％）、さらに好ましくは１０〜２５％（特に１５〜２０％）程度である。保水率が大きすぎると、防藻性が低下する虞がある。なお、本明細書及び特許請求の範囲では、ＪＩＳ  Ｌ１９１３の吸水性試験法に準拠して測定でき、詳細には、後述する実施例に記載の方法で測定できる。
【００５８】
本発明の防藻シートは、日光に対する反射率が高いため、光合成による植物の生育を促進できる。具体的には、本発明の防藻シートは、透湿耐水層側から入射した可視光の反射率が３０％以上（例えば３０〜１００％）であってもよく、例えば４０％以上（例えば４０〜９０％）、好ましくは５０％以上（例えば５０〜８０％）、さらに好ましくは５５％以上（例えば５５〜７０％）であってもよい。反射率が低すぎると、日光の反射による植物生育の促進効果が小さくなる虞がある。本発明では、防藻性が高いため、植物を栽培後でも、このような反射率を維持できる。
【００５９】
本発明の防藻シートは、遮光率を向上させて防草性を付与してもよい。具体的には、本発明の防藻シートは、透湿耐水層側から入射した可視光の透過率が２０％以下（例えば０〜２０％）であってもよく、例えば１５％以下（例えば０．１〜１５％）、好ましくは１０％以下（例えば０．５〜１０％）、さらに好ましくは５％以下（例えば１〜５％）であってもよい。透過率が高すぎると、防草性が低下する虞がある。
【００６０】
なお、本明細書及び特許請求の範囲では、透湿耐水層側から入射した可視光の反射率及び透過率は、波長３８０〜７５０ｎｍの範囲で１ｎｍの間隔で反射率及び透過率を測定した値を算術平均で求める方法で測定でき、詳しくは、後述する実施例に記載の方法で測定できる。
【００６１】
本発明の防藻シートは、透湿性などの本発明の効果を損なわない限り、他の機能層、例えば、反射率や耐候性などを向上させるために、透過性を有する金属薄膜（例えば、透過性を有するアルミニウム薄膜）、他の透湿耐水層などと組み合わせてもよい。他の機能層は、コーティングにより透湿耐水層の上に積層してもよく、例えば、透湿耐水層の上に部分的にコーティングしてもよく、相分離を利用して多孔質層を形成してもよい。
【００６２】
本発明の防藻シートは、慣用の方法で製造でき、透湿耐水層と不織繊維層とを一体化することなく、積層してもよいが、シートの取り扱い性などの点から、両層を一体化するのが好ましい。両層を一体化する場合、前述のように、両層の間の一部の領域に接着層を介在させる方法であってもよく、固定具を用いて各層の端部同士などを一体化する方法であってもよい。これらの方法のうち、形態安定性などの点から、接着層を介在させる方法が好ましい。接着層を介在させる方法としては、慣用の方法を利用でき、例えば、スプレーやコーティングなどにより、透湿耐水層と不織繊維層との界面（透湿耐水層又は不織繊維層の表面）の一部の領域に接着剤を塗布して両層を接着する方法などが挙げられる。この方法においては、接着剤の種類に応じて、必要であれば、加熱してもよい。
【００６３】
本発明の防藻シートは、培地又は土壌を被覆して、植物を栽培するための農業用シートとして適している。本発明の植物の栽培方法では、前記防藻シートの不織繊維層を培地又は土壌と接触させる側に配設し、両層の組み合わせにより地温の調整ができ、さらに表面側の透湿耐水層によって日光を反射させて植物の生育を促進できるとともに、培地又は土壌側の不織繊維層によって防藻性を向上できる。培地としては、水耕栽培における養液や、養液を用いる固形培地（養液栽培用ベットなどの固形培地耕における培土など）などが挙げられる。これらのうち、養液に起因する藻が発生し易く、防藻性が顕著に発現する点からは、養液を用いた培地に適用するのが好ましい。一方、土壌栽培においても、防藻性と地温管理とを同時に実現でき、特に、屋外で雑草が生育し易い点から、防藻性と地温管理と防草性とを同時に実現できるため有用である。
【実施例】
【００６４】
以下、実施例により、本発明をさらに具体的に説明するが、本発明はこれらの実施例に何ら限定されるものではない。実施例で用いた材料、実施例における各試験の測定方法を以下に示す。
【００６５】
［用いた材料］
微多孔質ポリエチレンフィルム：平均孔径１．７８μｍ、平均厚み２７μｍ、透湿度６，５００ｇ／（ｍ２・２４時間）
黒色ポリプロピレンスパンボンド不織布：目付３０ｇ／ｍ２、見掛密度０．２５ｇ／ｃｍ３、平均厚み０．１２ｍｍ、遮光率１４％
白色ポリエステルスパンボンド不織布：目付４０ｇ／ｍ２、見掛密度０．３３ｇ／ｃｍ３、平均厚み０．１２ｍｍ、遮光率４３％
接着剤：エチレン酢酸ビニル系ホットメルト接着剤。
【００６６】
［防藻シートの反射率及び透過率］
自記分光光度計（（株）日立製作所製「Ｕ−４０００」）を用いて、防藻シートの微多孔質ポリエチレンフィルム側から波長３８０ｎｍ〜７５０ｎｍの可視光を入射して１ｎｍ毎の反射率（％）又は透過率（％）を測定し、それらの算術平均を反射率又は透過率とした。
【００６７】
［防藻シートの保水率］
防藻シートについて、ＪＩＳ  Ｌ１９１３の吸水性試験法に準拠して保水率を測定した。保水率を測定するための水としては、肥料水溶液［有効成分として、窒素１５重量％、水溶性リン酸１５重量％及び水溶性加里１５重量％を含む固形肥料（ＯＡＴアグリオ（株）製「養液土耕３号」）を地下水で１０００倍希釈した水溶液］を用いた。保水率が小さいほど、防藻シートが水を保持し難いことを示す。
【００６８】
［防藻シートの浸水性］
図１に示すように、防藻シート１の不織布側に、呼び径５０の塩化ビニル樹脂管２を載置し、塩化ビニル樹脂管２の外周と防藻シート１との接点をシリコーンシーリング３で封止した。さらに、塩化ビニル樹脂管２の中空部に、肥料水溶液（ＯＡＴアグリオ（株）製「養液土耕３号」を地下水で１０００倍希釈した水溶液）４を水頭３０ｍｍになるよう注水し、各１０個の試験体について、１週間後に肥料水溶液のシートへの浸潤状態を確認し、以下の基準で評価した。
【００６９】
○：裏面への浸水が３個未満
×：裏面への浸水が３個以上。
【００７０】
［カーネーション圃場での反射率（栽培後の反射率）］
香川県農業試験場のカーネーション圃場（鉄骨ハウス、被覆資材：フッ素系フィルム）において、２０１５年７月７日に、栽培用隔離床の土壌表面を実施例１及び比較例１で得られた防藻シートで被覆し、７月９日にカーネーション（品種：フェミニンミナミ）を定植、栽培した。栽培形態は、隔離床栽培（幅９０ｃｍ、長さ８ｍ、高さ２０ｃｍ、底面：モルタル張り、側面：米松板）とした。定植間隔は、条間１０ｃｍ×株間１０ｃｍとし、４条並木植えとした。施肥については、基肥は施用せず、肥料水溶液［固形肥料（ＯＡＴアグリオ（株）製「養液土耕３号」）を地下水で１０００倍希釈した水溶液］を用いて、かん水施肥栽培で管理した。給液は点滴チューブ（給液孔１０ｃｍ間隔、給液孔は上面になるよう設置）で行った。室温管理については、日中は２５℃で側窓が開閉するように調整し、夜間は１１月２９日までは無加温で管理し、それ以降は最低気温が１２℃となるよう設定して温風暖房機器にて加温した。２０１５年１月１４日に点滴チューブ（養液チューブ）上のシートをランダムに３か所切り取り、自記分光光度計（（株）日立製作所製「Ｕ−４０００」）を用い、防藻シートの微多孔質ポリエチレンフィルム側から波長３８０ｎｍ〜７５０ｎｍの可視光を入射して１ｎｍ間隔の反射率（％）を測定し、その算術平均を反射率とした。
【００７１】
［ハウス内：カーネーション圃場での地温抑制結果］
香川県農業試験場のカーネーション圃場（鉄骨ハウス、被覆資材：フッ素系フィルム）において、２０１５年７月７日に、栽培用培地を施工し、実施例１及び比較例１で得られた防藻シートで培地の表面を被覆した。なお、地温抑制効果を確認するためシートなし（無被覆）の区間も設けた。７月９日にカーネーション（品種：フェミニンミナミ）を定植、栽培した。栽培形態は、隔離床栽培（幅９０ｃｍ、長さ８ｍ、高さ２０ｃｍ、底面：モルタル張り、側面：米松板）とした。定植間隔は、条間１０ｃｍ×株間１０ｃｍとし、４条並木植えとした。施肥については、基肥は施用せず、肥料水溶液［固形肥料（ＯＡＴアグリオ（株）製「養液土耕３号」）を地下水で１０００倍希釈した水溶液］を用いてかん水施肥栽培で管理した。給液は点滴チューブ（給液孔１０ｃｍ間隔、給液孔は上面になるよう設置）で行った。室温管理については、日中は２５℃で側窓が開閉するように調整し、夜間は無加温で管理した。地温測定は、深さ１０ｃｍの位置とし、温度データロガー（（株）ティアンドデイ製「ＴＲ−７１Ｕ」、ステンレス保護管センサＴＲ−１２２０）を用いて、２０１５年９月２０日の０時〜翌０時までの温度を測定した。
【００７２】
［土耕での地温抑制結果］
香川県農業試験場の屋外圃場において、２０１５年８月１１日に畝幅１００ｃｍ、トップ４５ｃｍの畝を立て、実施例１及び比較例１で得られた防藻シートを幅１００ｃｍ、長さ３ｍに亘って土壌の表面を被覆した。なお、地温抑制効果を確認するためシートなし（無被覆）の区間も設けた。地温測定は、畝中央部で深さ５ｃｍの位置とし、温度データロガー（（株）ティアンドデイ製「ＴＲ−７１ｗｆ」、ステンレス保護管センサＴＲ−１２２０）を用い、２０１５年８月１２日から９月１７日まで１０分間隔で測定した。結果は、１日の無被覆部の最高地温を基準としたときの温度差について評価した。
【００７３】
［土耕での防草性］
香川県農業試験場の屋外圃場において、２０１５年８月１１日に畝幅１００ｃｍ、トップ４５ｃｍの畝を立て、実施例１及び比較例１で得られた防藻シートを幅１００ｃｍ、長さ３ｍに亘って土壌の表面を被覆した。雑草発生調査は、２０１５年１０月９日に１区当たり５０ｃｍ×５０ｃｍを２か所抜き取り、個体数と生重量測定を実施した。
【００７４】
実施例１
微多孔質ポリエチレンフィルムと黒色ポリプロピレンスパンボンド不織布とを、接着剤を用いて、塗布量５ｇ／ｍ２でウェブ状にスプレーラミして接着し、防藻シートを得た。
【００７５】
比較例１
微多孔質ポリエチレンフィルムと白色ポリエステルスパンボンド不織布とを、接着剤を用いて、塗布量５ｇ／ｍ２でウェブ状にスプレーラミして接着し、防藻シートを得た。
【００７６】
実施例１及び比較例１で得られた防藻シートについて、反射率及び透過率、保水率、浸水性、栽培後の反射率を評価した結果を表１に示す。
【００７７】
【表１】
0006707777.tif 000002
【００７８】
表１の結果より、実施例１の防藻シートは、保水率が低く、栽培後も藻の発生は抑制され、反射率が高かった。一方、比較例１の防藻シートは、保水率が高く、栽培後には藻が発生し、反射率が低下した。
【００７９】
また、カーネーション圃場（ハウス内）での地温抑制結果を図２に示す。図２の結果より、実施例１は比較例１より最高で０．７℃の温度抑制効果が確認できた。
【００８０】
また、土耕での地温抑制結果について、横軸に無被覆部の最高地温、縦軸に無被覆部との地温差としたグラフを図３に示す。図３の結果より、無被覆部が３５℃以上になると、実施例１では４〜８℃の地温抑制効果が認められた。これに対して、比較例１では、無被覆部が３５℃以上になると、２〜４℃の地温抑制効果しかなかった。
【００８１】
さらに、土耕での防草性を評価した結果を図４に示す。図４の結果から、実施例１は、比較例と比較して発生した個体数も少なく、さらに遮光率が高いため、雑草の生育が阻害され、生重量も測定できない結果となり、雑草抑制効果が確認できた。
【産業上の利用可能性】
【００８２】
本発明の防藻シートは、農業、園芸、観賞用の各種植物の栽培、例えば、トマト、ナス、ホウレンソウ、レタス、メロン、イチゴ、ブロッコリー、カリフラワーなどの野菜（又は果物的果菜）の栽培や、バラ、カーネーションなどの観賞用植物などに利用でき、特に、養液を用いた栽培（カーネーションなどの観賞用植物の栽培など）に有用である。
【符号の説明】
【００８３】
１…防藻シート
２…塩化ビニル樹脂管
３…シリコーンシーリング
４…肥料水溶液
【図１】
0006707777.tif 000003
【図２】
0006707777.tif 000004
【図３】
0006707777.tif 000005
【図４】
0006707777.tif 000006